(57)【特許請求の範囲】
【請求項１】
コポリエステルであり、３０〜５０ｍｏｌ％のイソヘキシドである第１のモノマー；４０〜６０ｍｏｌ％の、環状脂肪族ジカルボン酸である第２のモノマー；及び１〜２０ｍｏｌ％の、脂肪族ジオールである第３のモノマーからなり、前記コポリエステルが、１０と５０の間の酸価を持つ、コポリエステル。
【請求項２】
請求項１に記載のコポリエステルであり、前記イソヘキシドがイソソルビドである、コポリエステル。
【請求項３】
請求項１又は２のいずれか一項に記載のコポリエステルであり、前記第２のモノマーが、４と１２の間の炭素原子を含み、場合により１又は複数のヘテロ原子を含む環を持つ環状脂肪族ジカルボン酸である、コポリエステル。
【請求項４】
請求項１乃至３のいずれか一項に記載のコポリエステルであり、前記第３のモノマーが次の一般式：
【化５】
0006046059.tif 000008
（式中、
Ｒ１は、１〜１３の間の炭素原子を持つ置換二官能性基であり；
Ｒ２及びＲ３は独立して、−Ｈ及び１と１２の間の炭素原子を含むアルキル基から選択される）、
を持つジオールである、コポリエステル。
【請求項５】
請求項４に記載のコポリエステルであり、Ｒ１は、−ＣＨ２−、−ＣＨ２ＣＨ２−、ＣＨ（ＣＨ３）−ＣＨ２−、−Ｃ（ＣＨ３）２−ＣＨ２−、−ＣＨ（Ｃ２Ｈ５）−ＣＨ２−、−Ｃ（Ｃ２Ｈ５）２−ＣＨ２−及びＣ（ＣＨ３）（Ｃ２Ｈ５）−ＣＨ２−からなる群から選択され；Ｒ２は、−Ｈ、−ＣＨ３及びＣ２Ｈ５からなる群から選択され；及びＲ３は２と１２の間の炭素原子を含む直鎖アルキル基である、コポリエステル。
【請求項６】
請求項１乃至４のいずれか一項に記載のコポリエステルであり、４２ｍｏｌ％のイソソルビドである第１のモノマー、５０ｍｏｌ％の１，４−シクロヘキサンジカルボン酸である第２のモノマー、及び８ｍｏｌ％の、１，２−エタンジオール；２，２−ジエチル−１，３−プロパンジオール；１，２−ヘキサンジオール；１，２−デカンジオール；１，２−ドデカンジオール；及び１，２−テトラデカンジオールからなる群から選択される第３のモノマーとの反応により得られる、コポリエステル。
【請求項７】
請求項１乃至６のいずれか一項に記載のコポリエステルであり、数平均分子量（Ｍｎ）が、１０００と１００００ｇ／ｍｏｌの間であり、重量平均分子量（Ｍｗ）が、１５００と３００００ｇ／ｍｏｌの間である、コポリエステル。
【請求項８】
請求項１乃至７のいずれか一項に記載のコポリエステルを製造する方法であり、前記方法は次のステップ：
（ａ）３０と５０ｍｏｌ％の間のイソヘキシドである第１のモノマー；４０と６０ｍｏｌ％の間の環状脂肪族ジカルボン酸である第２のモノマー；及び１と２０ｍｏｌ％の間の分岐脂肪族ジオールである第３のモノマーとを、不活性雰囲気下で反応容器に導入するステップ；
（ｂ）ステップ（ａ）で得られた混合物が溶解するまで前記混合物を１５０℃と２００℃との間の温度に加熱するステップ；
（ｃ）縮合触媒を、ステップ（ａ）で得られた混合物に対して、最大１ｍｏｌ％まで添加するステップ；
（ｄ）ステップ（ｃ）で得られた混合物を、少なくとも１時間、２００℃と３００℃との間の温度で撹拌するステップ；
（ｅ）得られる反応生成水を除去するステップ；
（ｆ）ステップ（ｅ）で得られた反応混合物をさらに１時間、２００℃と３００℃との間の温度で、真空下で撹拌するステップ；
（ｇ）不活性雰囲気下で反応生成物を室温へ冷却するステップ、を含む方法。
【請求項９】
媒体として水と、１０と５０重量％の間の、前記媒体中に分散された、請求項１乃至７のいずれか一項に記載のコポリエステル粒子とを含むラテックス組成物であり、前記粒子が、１０と１０００ｎｍの間の平均直径を持つ、ラテックス組成物。
【請求項１０】
請求項９に記載のラテックス組成物であり、さらに共溶媒及び／又は表面張力調整剤を含む、ラテックス組成物。
【請求項１１】
請求項９又は１０に記載のラテックス組成物であり、さらに着色剤を含む、ラテックス組成物。
【請求項１２】
請求項９乃至１１のいずれか一項に記載のラテックス組成物を製造する方法であり、前記方法は次のステップ：
（ｉ）１０と５０の間の酸価を持つ請求項１乃至７のいずれか一項に記載のコポリエステル樹脂を、水溶性溶媒に溶解するステップであり、樹脂と溶媒との重量比が０．１と２．５の間であるステップ；
（ｉｉ）トリエチルアミン、トリエタノールアミン、水酸化アンモニウム、水酸化ナトリウム、水酸化カリウム及び炭酸ナトリウムからなる群から選択される水溶性塩基である脱プロトン化剤を、ステップ（ｉ）で得られた混合物中に、脱プロトン基のモル量が、前記ポリエステル樹脂の酸価を決定するために必要なＫＯＨの量の、０．５と１．５の間の数の倍数となるように、添加するステップ；
（ｉｉｉ）ステップ（ｉｉ）で得られた混合物を、３５℃と９０℃の間の温度に加熱するステップ；
（ｉｖ）ステップ（ｉｉｉ）の温度と等しい温度に、ある量の水を別に加熱するステップであり、前記水の量が、前記ポリエステル樹脂の重量の、２と６の間の数の倍数であるステップ；
（ｖ）ステップ（ｉｖ）で得られた水をステップ（ｉｉｉ）で得られた混合物中に、１６００と２２００ｒｐｍの間の回転数で激しく撹拌しながら添加するステップ；
（ｖｉ）前記水溶性溶媒を蒸留で除去するステップ；
を含む方法。
【請求項１３】
請求項１２に記載の方法であり、さらに次のステップ：
（ｖｉｉ）ステップ（ｖｉ）で得られたラテックスに、少なくとも１つの顔料の１０〜３０重量％を含む分散物の形で着色剤を添加するステップ；
（ｖｉｉｉ）前記ラテックス組成物の総重量に対して、０．１〜５重量％の表面活性調整剤を添加するステップであり、前記表面活性調整剤が４−（１，１，３，３−テトラメチルブチル）フェニル−ポリエチレングリコール、ジオクチルスルホコハク酸ナトリウム、ドデシル硫酸ナトリウム及びポリシロキサン系界面活性剤からなる群から選択されるステップ；
（ｉｘ）場合により水を添加するステップ；
（ｘ）前記ラテックス組成物の総重量に対して、０〜４０重量％の共溶媒を添加するステップであり、前記共溶媒が、エチレングリコール、ジエチレングリコールブチルエーテル、ジプロピレングリコール−モノメチルエーテル、グリセロール、１，２−プロパンジオール、２−ピロリドン及びテトラエチレングリコールからなる群から選択されるステップ；
（ｘｉ）ステップ（ｘ）で得られた混合物を、５〜２０分の間撹拌するステップ；
を含み、
前記得られるラテックス組成物が、前記着色剤を、１と１０重量％の間で含み、及び前記樹脂と着色剤との重量比が、０．５と３．０の間である、方法。
【請求項１４】
請求項９乃至１１のいずれか一項に記載のラテックス組成物を含むインク組成物。
【発明の詳細な説明】
【技術分野】
【０００１】
本発明は、ラテックス組成物に好適である、（部分的）バイオ系コポリエステル、かかるコポリエステルを、第１のジオールであるイソヘキシド、環状ジカルボン酸及び（第２の）ジオールとの共重合による製造方法に関する。本発明はさらに、前記コポリエステルを含むラテックス組成物、及びかかるラテックスの製造方法に関する。本発明はまた、前記ポリエステルラテックスを含むインクジェットインクに関する。
【背景技術】
【０００２】
ラテックスは、液体、好ましくは水中の、ポリマーナノ−又はミクロ粒子の安定な分散物である。従来技術のラテックス−インクは、水中の分散される前記インクの主要固体部分及び着色剤からなる。インク特性を調節するためには、共溶媒及び／又は分散剤などの添加物が使用され得る。ラテックス−インクで通常使用される樹脂は、石油化学的な、合成ポリエステル及び／又はポリアクリル系である。
【０００３】
一般的には、使用されるポリエステルは、モノマーとしてフタル酸エステル及び／又はビスフェノールを用いて合成される。かかるモノマーは、健康問題に関してますます議論されてきている。さらに、高騰する石油価格は、石油化学系（ポリマー）材料を高価なものとし、従って、多くの用途には適するものとはならず、特に短寿命の製品で使用される場合にはそうである。従って、健康問題のないか又は少ない、かつ安価なポリマー性材料（この場合特にポリエステル）のための出発物質の他の資源への要求が存在する。
【０００４】
「短寿命」又は使い捨て製品のかかるポリマーの用途、例えば一時的文書（例えば新聞、雑誌、個人メール、広告媒体など）での用途はまた、かかるポリマーが生分解性であることを要求する。改善された生分解性を持つポリマーを含むインクは、より優れた脱インク性を示すことができ、というのはかかるインク組成物は再生プロセスでより容易に分解されて紙繊維から除かれるからである。改善された脱インク性を持つことで、再生紙の品質が改善され得る。
【０００５】
イソヘキシド（即ち、イソソルビド、イソマンニド及びイソイジド）は、多くの用途のために興味ある再生可能な原材料資源として識別されてきた。イソヘキシドは、糖類及び澱粉類などの再生可能な資源から容易に製造される。例えば、イソソルビド（これはまた、Ｄ−イソソルビドと参照される）は、Ｄ−グルコースから、水素化、続いて酸−触媒脱水反応により製造され得る。イソヘキシドをモノマーとして含むポリマー（バイオ−エステル）は、その生分解性により知られている。
【０００６】
米国特許第６４８５８１９Ｂ２明細書は：（ａ）１又は複数の芳香族性ジカルボン酸又はそのエステル；（ｂ）１又は複数の脂肪族性ジカルボン酸又はそのエステル；及び（ｃ）イソソルビドの反応生成物のコポリエステルを開示する。米国特許第６４８５８１９Ｂ２明細書は、かかるポリエステルが、改善された生分解性の物品を形成するために有用であることを開示する。
【０００７】
米国特許第６７６２２７６号明細書は、テレフタル酸残基を含むポリエステルオリゴマーを水素化するためのプロセスを開示し、ここでテレフタル酸残基は、１、４−シクロヘキサンジカルボン酸残基へ変換される。さらに、かかる水素化ポリエステルオリゴマーの重合プロセスもまた開示されている。
【０００８】
米国特許第４４１８１７４号明細書は、二無水マンニトール（イソマンニド）、二無水ソルビトール（イソソルビド）及び二無水マンニトール半エステル及び二無水ソルビトール半エステルが、ポリエステル系水性焼付ラッカーの製造のための優れた源材料であることを開示する。開示された水性焼付ラッカー組成物は、（Ａ）１０から９０重量％の、平均重量分子量が１０００から１００００を持つポリエステルと；（Ｂ）１０から５０重量％の反応性希釈剤からなるものであり、これは、樹脂状バインダーを希釈する低粘性材料であり、かつ従って、前記ラッカーにその用途に必要とされる粘性を与え、前記ラッカー樹脂（Ａ）と混合縮合の混合重合反応を可能にする官能基を含み、硬化する過程（即ち、硬化）で、主に前記硬化ラッカー膜の成分となる、と考えられる。従ってまた、前記反応性希釈剤は、架橋剤としても作用し；（Ｃ）水の最大５０重量％まで、；及び（Ｄ）アミノプラスト樹脂の０から４０重量％まで含まれる。前記パーセントは、成分Ａ、Ｂ及びＤの合計に基づく。
【０００９】
従来技術として知られる（コ）ポリエステル及び（コ）ポリエステル組成物は、ラッカーでの使用、又は特にラテックスインクでの使用に最適化されていない。ラテックスインクで好適に使用されるためには、インク樹脂は、いくつかの矛盾する材料特性を要求することが起こりえる。例えば、ラテックスインク（バインダー）樹脂は、印刷物に対する優れた耐スクラッチ性を得るためにあまり脆くないことが必要とされる。このことは、前記ラテックス中のポリマーの性質に、ガラス転移温度（Ｔｇ）が前記印刷物の使用温度、通常室温からあまりに離れすぎてはいけないことを要求することになる。一方、前記印刷物のアンチブロッキング性（耐ブロッキング性）（即ち、圧力及び熱の下で、インクの印刷物から他の部材への望ましくない移動）の要求のためには、前記バインダー材料は十分高い軟化点、即ちＴｇを持つことが重要となる。これらの両方要求はお互いに矛盾する。
【００１０】
印刷物のアンチブロッキング性と耐水性のために、前記樹脂はまた、水に強いこと、即ち撥水性であることが必要であるが、このことは前記印刷インクを疎水性にすることとなる。
【先行技術文献】
【特許文献】
【００１１】
【特許文献１】米国特許第６４８５８１９Ｂ２明細書
【特許文献２】米国特許第６７６２２７６号明細書
【特許文献３】米国特許第４４１８１７４号明細書
【発明の概要】
【発明が解決しようとする課題】
【００１２】
本発明の課題は、ジェット吐出可能なインク、即ちインクジェットプロセスで使用するために好適なインクを見出すことである。
【００１３】
従って、本発明の課題は、ラテックス、特にラテックスインクでの使用に好適な（部分的に）バイオ系ポリエステルであり、望ましいアンチブロッキング性、耐水性及びジェット吐出可能性を持つラテックスを提供することである。
【００１４】
本発明の他の課題は、かかる（部分的に）バイオ系コポリエステルの製造のための方法を提供することである。
【００１５】
本発明の他の課題は、（部分的に）バイオ系ポリエステルのラテックス組成物を製造するためのプロセスを提供することである。
【００１６】
本発明のさらに他の課題は、ラテックス、特に、上で説明された要求を少なくとも部分的に満たす性質を持つ（部分的）バイオ系ポリエステルバインダーを含むラテックスインクを提供することである。
【課題を解決するための手段】
【００１７】
この課題は、少なくとも部分的に、次のコポリエステル、第１のモノマーの、３０から５０ｍｏｌ％、好ましくは３５から４７ｍｏｌ％、より好ましくは、４０から４５ｍｏｌ％が、イソヘキシドであり；第２のモノマーの、４０から６０ｍｏｌ％、好ましくは４５から５５ｍｏｌ％、より好ましくは４７から５２ｍｏｌ％が、芳香族ジカルボン酸又は環状脂肪族ジカルボン酸であり；及び第３のモノマーの、１から２０ｍｌ％、好ましくは３から１５ｍｏｌ％、より好ましくは５から１０ｍｏｌ％が、脂肪族ジオールであり、前記コポリエステルが、１０から５０、好ましくは１２から４５、より好ましくは１５から３５の酸価を持つ、を提供することで達成されるものである。
【００１８】
本発明のコポリエステルが、前記示した第１、第２及び第３のモノマーを反応させることで得ることができることについては以下説明される。
【００１９】
化学的に、酸価（又は「中和価」又は「酸数」又は「酸度」など）は、化学物質の１グラムを中和するために必要な水酸化カリウム（ＫＯＨ）のミリグラム数として表現される。前記酸価は、ある化合物、例えば本発明によるポリエステル、又は化合物混合物中のカルボン酸基の量を示すものである。通常のプロセスでは、溶媒中に溶解したサンプルの知られた量を、知られた濃度の水酸化カリウムの溶液で、フェノールフタレインなどの色指示薬を用いて滴定するか又は組み合わされた電極を用いて滴定する（電位差滴定法）。
【００２０】
前記酸価は１０を下回るべきではなく、というのはこの場合には水中のポリエテルの不安定な分散物（ラテックス）を与える結果となるからである。ポリエステルが沈殿する可能性がある。前記酸価はまた５０を超えるべきではなく、というのはこの場合ポリエステルが溶解する可能性があるからである。従って、酸価の上で説明した範囲から外れる範囲では、前記ポリエステルの水中分散物を得ることもできないこととなる。
【００２１】
以下本発明は図面を参照しつつ詳細に説明される。
【図面の簡単な説明】
【００２２】
【図１】図１は、本発明によるインクをジェット吐出するために好適なインクジェット印刷組立体を模式的に示す。
【発明を実施するための形態】
【００２３】
本発明による（部分的）バイオ系コポリエステルの製造のための材料
第１のモノマー：イソヘキシド
本発明において、用語イソヘキシドは、以下に示される、１，４：３，６−二無水ヘキシトールの３つの全ての立体異性体を示すために使用される。
【００２４】
【化１】
0006046059.tif 000002
【００２５】
【化２】
0006046059.tif 000003
【００２６】
【化３】
0006046059.tif 000004
ひとつの実施態様では、前記イソヘキシドはイソソルビドである。イソソルビドは、グルコースから誘導される複素環式化合物であり、従ってバイオ原料（フィードストック）である。グルコースは水素化されてソルビトールを与え、これを二重脱水してイソソルビドを与える。前記のイソヘキシドは、しかしまた、合成で得ることもできる。
【００２７】
第２のモノマー：二酸
原則的に、全ての二酸は、イソヘキシドとの重合反応に好適であり、本発明の側面による用途において、好ましくは得られるポリエステルはアモルファスである。さらに好ましくは、得られるポリエステルは、ガラス転移温度（Ｔｇ）が３０℃と９０℃の間であり、より好ましくは４０℃と７５℃の間、さらに好ましくは５０℃と６５℃の間である。
【００２８】
前記Ｔｇは、前記ポリマーに鎖剛性を導入することで増加し得る。従って、鎖剛性を与えるために環状二酸を使用することが好ましく、これは芳香族二酸又は環状脂肪族二酸のいずれかであり得る。前記環はヘテロ原子（例えば、Ｏ、Ｎ、Ｓ、Ｐなど）を含み、環サイズは、４から１４原子、好ましくは５から８、より好ましくは６又は７原子である。前記脂肪族又は芳香族環は、場合によりヘテロ原子を含む基で置換され得る。
【００２９】
環境的見地から、芳香族二酸は、脂肪族二酸よりも好ましくない。
【００３０】
脂肪族二酸が使用される場合、環のサイズは、好ましくは小さく維持されて、必要とされる鎖剛性を与える。しかし、環サイズはあまりに小さくするべきではない、というのは、これによりポリエステル内の望ましくない環歪を与えることとなり、これにより前記ポリマーの分解に敏感となるからである。環サイズは、５、６又は７原子が最も好ましい。
【００３１】
前記第２のモノマーは、フタル酸；イソフタル酸、テレフタル酸、２、５−フランジカルボン酸、２、５チオフェンジカルボン酸；２、５ピロールジカルボン酸；２、６−ナフタレンジカルボン酸、２、７−ナフタレンジカルボン酸、３、４’及び４、４’ジフェニルエーテルジカルボン酸、３、４’及び４、４’ジフェニルスルフィドジカルボン酸、４、４’ジフェニルスルホンジカルボン酸；３、４’及び４、４’ベンゾフェノンジカルボン酸、及び１、４ナフタレンジカルボン酸、などの芳香族性ジカルボン酸から選択されるか誘導され得る。２、５−フランジカルボン酸が好ましい芳香族ジカルボン酸である、というのはこれはバイオ原料から誘導されるからである。
【００３２】
実施態様では、第２のモノマーは、４から１２の間の炭素原子、場合により１又は複数のヘテロ原子を持つ環状脂肪族ジカルボン酸であり得るが、好ましくは前記環は５から８炭素原子を含み及びヘテロ原子を含まない。
【００３３】
好適な第２のモノマーは、限定されるものではないが、シクロブタン−１、２−ジカルボン酸、シクロブタン−１、３−ジカルボン酸、シクロペンタン−１、２−ジカルボン酸、シクロペンタン−１、３−ジカルボン酸、シクロヘキサン−１、２−ジカルボン酸、シクロヘキサン−１、３−ジカルボン酸、シクロヘキサン−１、４−ジカルボン酸、シクロヘキサン−１、２−ジカルボン酸、シクロヘキサン−１、３−ジカルボン酸、シクロヘキサン−１、４−ジカルボン酸、シクロオクタン−１、２−ジカルボン酸、シクロオクタン−１、３−ジカルボン酸、シクロオクタン−１、４−ジカルボン酸、シクロオクタン−１、５−ジカルボン酸、シクロノナン−１、２−ジカルボン酸、シクロノナン−１、３−ジカルボン酸、シクロノナン−１、４−ジカルボン酸、シクロノナン−１、５−ジカルボン酸、シクロドデカン−１、２−ジカルボン酸、ジカルボン酸、シクロデカン−１、２−ジカルボン酸、シクロデカン−１、３−ジカルボン酸、シクロデカン−１、４−ジカルボン酸、シクロデカン−１、５−ジカルボン酸、シクロデカン−１、６−ジカルボン酸、ウンデカン−１、２−ジカルボン酸、ウンデカン−１、３−ジカルボン酸、ウンデカン−１、４−ジカルボン酸、ウンデカン−１、５−ジカルボン酸、ウンデカン−１、６−ジカルボン酸、ドデカン−１、２−ジカルボン酸、ドデカン−１、３−ジカルボン酸、ドデカン−１、４−ジカルボン酸、シクロペンタン−１、５−ジカルボン酸、シクロドデカン−１、６−ジカルボン酸、ドデカン−１、７−ジカルボン酸、から選択されるか、誘導される。
【００３４】
前記環中に１又は複数の不飽和を持つモノマーがまた好適である。かかるモノマーは、限定されるものではないが、１−シクロブテン−１、２−ジカルボン酸、２−シクロブテン−１、２−ジカルボン酸、３−シクロブテン−１、２−ジカルボン酸、１−シクロブテン−１、３−ジカルボン酸、１−シクロペンテン−１、１２−ジカルボン酸、２−シクロペンテン−１、２−ジカルボン酸、３−シクロペンテン−１、２−ジカルボン酸、１−シクロペンテン−１、３−ジカルボン酸、３−シクロペンテン−１、３−ジカルボン酸、４−シクロペンテン−１、３−ジカルボン酸、１−シクロヘキセン−１、２−ジカルボン酸、２−シクロヘキセン−１、２−ジカルボン酸、３−シクロヘキセン−１、２−ジカルボン酸、４−シクロヘキセン−１、２−ジカルボン酸、１−シクロヘキセン−１、３−ジカルボン酸、３−シクロヘキセン−１、３−ジカルボン酸、４−シクロヘキセン−１、３−ジカルボン酸、１−シクロヘキセン−１、４−ジカルボン酸、２−シクロヘキセン−１、４−ジカルボン酸、１−シクロヘプテン−１、２−ジカルボン酸、２−シクロヘプテン−１、２−ジカルボン酸、３−シクロヘプテン−１、２−ジカルボン酸、４−シクロヘプテン−１、２−ジカルボン酸、１−シクロヘプテン−１、３−ジカルボン酸、３−シクロヘプテン−１、３−ジカルボン酸、４−シクロヘプテン−１、３−ジカルボン酸、５−シクロヘプテン−１、３−ジカルボン酸、１−シクロヘプテン−１、４−ジカルボン酸、２−シクロヘプテン−１、４−ジカルボン酸、４−シクロヘプテン−１、４−ジカルボン酸、５−シクロヘプテン−１、４−ジカルボン酸、１−シクロオクテン−１、２−ジカルボン酸、２−シクロオクテン−１、２−ジカルボン酸、３−シクロオクテン−１、２−ジカルボン酸、４−シクロオクテン−１、２−ジカルボン酸、５−シクロオクテン−１、２−ジカルボン酸、１−シクロオクテン１、３−ジカルボン酸、３−シクロオクテン−１、３−ジカルボン酸、４−シクロオクテン−１、３−ジカルボン酸、５−シクロオクテン−１、３−ジカルボン酸、６−シクロオクテン−１、３−ジカルボン酸、１−シクロオクテン−１、４−ジカルボン酸、２−シクロオクテン−１、４−ジカルボン酸、４−シクロオクテン−１、４−ジカルボン酸、５−シクロオクテン−１、４−ジカルボン酸、６−シクロオクテン−１−２、４−ジカルボン酸、１−シクロオクテン−１、５−ジカルボン酸、および２−シクロオクテン−１、５−ジカルボン酸、から選択されるか、誘導される。
【００３５】
他の好適なジカルボン酸は、前記モノマーから誘導され、かつ１つ又は複数の置換基を含み得る。
【００３６】
ひとつの実施態様では、前記環状脂肪族ジカルボン酸は、１、４−シクロヘキサンジカルボン酸である。
【００３７】
第３のモノマー：第２のジオール
ひとつの実施態様では、第３のモノマーは次の一般式を持つジオールであり：
【００３８】
【化４】
0006046059.tif 000005
（式２）
式中、Ｒ１は、場合により、１〜１３の間の炭素原子及び場合により１つ又は複数のヘテロ原子を含む置換二官能性基であり；Ｒ２及びＲ３は、独立してＨ、及び場合により１と１２の間の炭素原子及び場合により１つ又は複数のヘテロ原子を含む置換アルキル基から独立して選択される。
【００３９】
ひとつの実施態様では、Ｒ２及びＲ３基の少なくとも１つは、１と１２の間の炭素原子と場合により１つ又は複数のヘテロ原子を含む置換アルキル基である。
【００４０】
かかる第２のジオールは、前記得られるポリエステルの耐水性及びＴｇをさらに調節するために導入され得る。最適な状態では、前記主鎖（即ち、ＨＯ−Ｃ−Ｒ１−ＯＨ）は長過ぎないことであり、好ましくは、合計２又は３炭素原子を含み、例えばＲ１は１又は２炭素原子を持ち場合により置換されている。驚くべきことに、第２のモノマー単位がジオールで、短い主鎖を持つモノマー単位を含む本発明によるポリエステルの耐水性が改善される、ということが見出された。しかし前記短い主鎖は、得られるポリエステル鎖により剛性を導入し、望ましくない高いＴｇを導き得る。従って、２と１４の間の原子を持つ少なくとも１つの側鎖が前記ジオールの主鎖に導入される。得られるポリエステルの結晶化を防止するために、前記第２のジオールの側鎖の長さは１４原子を超えるべきではない。
【００４１】
好適な第３のモノマーは、限定されるものではないが、１、２−エタンジオール；１、３−プロパンジオール；１、２−プロパンジオール（１−メチル−１、２−エタンジオール、イソプロパンジオール）；１、４−ブタンジオール；１、３−ブタンジオール（１−メチル−１、３−プロパンジオール）；１、２−ブタンジオール（１−エチル−１、２−エタンジオール）；２、３−ブタンジオール（１、２−ジメチル−１、２−エタンジオール）；１、５−ペンタンジオール；１、４−ペンタンジオール（１−メチル−１、４−ブタンジオール）；１、３−ペンタンジオール（１−エチル−１、３−プロパンジオール）；１、２−ペンタンジオール（１−プロピル−１、２−エタンジオール；１−ｎ−プロピル−１、２−エタンジオール；１−ｉ−プロピル−１、２−エタンジオール）；２、４−ペンタンジオール（１、３−ジメチル−１、３−プロパンジオール）；２、３−ペンタンジオール（１−メチル−２−エチル−１、２−エタンジオール）；１、６−ヘキサンジオール；１、５−ヘキサンジオール（１−メチル−１、５−ペンタンジオール）；１、４−ヘキサンジオール；１、３−ヘキサンジオール、１、２−ヘキサンジオール；２、５−ヘキサンジオール；２、４−ヘキサンジオール；２、３−ヘキサンジオール；３、４−ヘキサンジオール；１、７−ヘプタン；１、６−ヘプタン（１−メチル−１、６−ヘキサンジオール）；１、５−ヘプタン（１−エチル−１、５−ペンタンジオール）；１、４−ヘプタン（１−プロピル−１、４−ブタンジオール）；１、３−ヘプタン（１−ブチル−１、３−プロパンジオール；１−ｎ−ブチル−１、３−プロパンジオール；１−ｓｅｃ−ブチル−１、３−プロパンジオール；１−ｔｅｒｔ−ブチル−１、３−プロパンジオール）；１、２−ヘプタン（１−ペンチル−１、２−エタンジオール）；１、８−オクタンジオール；１、７−オクタンジオール（１−メチル−１、７−ヘプタンジオール）；１、６−オクタンジオール（１−エチル−１、６−ヘキサンジオール）；１、５−オクタンジオール（１−プロピル−１、５−ペンタンジオール）；１、４−オクタンジオール（１−ブチル−１、４−ブタンジオール；１、３−オクタンジオール（１−ペンチル−１、３−プロパンジオール）；１、２−オクタンジオール（１−ヘキシル−１、２−エタンジオール）；１、９−ノナンジオール；１、８−ノナンジオール（１−メチル−１、８−オクタンジオール）；１、７−ノナンジオール（１−エチル−１、７−ヘプタンジオール）；１、６−ノナンジオール（１−プロピル−１、６−ヘキサンジオール）；１、５−ノナンジオール（１−ブチル−１、５−ペンタンジオール）；１、４−ノナンジオール（１−ペンチル−１、４−ブタンジオール）；１、３−ノナンジオール（１−ヘキシル−１、３−プロパンジオール）；１、２−ノナンジオール（１−ヘプチル−１、２−エタンジオール）；１、１０−デカンジオール；１、９−デカンジオール（１−メチル−１、９−ジオール）；１、８−デカンジオール（１−エチル−１、８−オクタンジオール）；１、７−デカンジオール（１−プロピル−１、７−ヘプタンジオール）；１、６−デカンジオール（１−ブチル−１、６−ヘキサンジオール）；１、５−デカンジオール（１−ペンチル−１、５−ペンタンジオール）；１、４−デカンジオール（１−ヘキシル−１、４−ブタンジオール）；１、３−デカンジオール（１−ヘプチル−１、３−プロパンジオール）；１、２−デカンジオール（１−オクチル−１、２−エタンジオール）；１、１１−ウンデカンジオール；１、１０−ウンデカンジオール（１−メチル−１、１０−デカンジオール）；１、９−ウンデカンジオール（１−エチル−１、９−ジオール）；１、８−ウンデカンジオール（１−プロピル−１、８−オクタンジオール）；１、７−ウンデカンジオール（１−ブチル−１、７−ヘプタン；１、６−ウンデカンジオール（１−ペンチル−１、６−ヘキサンジオール）；１、５−ウンデカンジオール（１−ヘキシル−１、５−ペンタンジオール）；１、４−ウンデカンジオール（１−ヘプチル−１、４−ブタンジオール）；１、３−ウンデカンジオール（１−オクチル−１、３−プロパンジオール）；１、２−ウンデカンジオール（１−ノニル−１、２−エタンジオール）；１、１２−ドデカンジオール；１、１１−ドデカンジオール（１−メチル−１、１１−ウンデカン）；１、１０−ドデカンジオール（１−エチル−１、１０−デカンジオール）；１、９−ドデカンジオール（１−プロピル−１、９−ジオール）；１、８−ドデカンジオール（１−ブチル−１、８−オクタンジオール）；１、７−ドデカンジオール（１−ペンチル−１、７−ヘプタンジオール）；１、６−ドデカンジオール（１−ヘキシル−１、６−ヘキサンジオール）；１、５−ドデカンジオール（１−ヘプチル−１、５−ペンタンジオール）；１、４−ドデカンジオール（１−オクチル−１、４−ブタンジオール）；１、３−ドデカンジオール（１−ノニル−１、３−プロパンジオール）；１、２−ドデカンジオール（１−デシル−１、２−エタンジオール）；１、１３−トリデカンジオール；１、１２−トリデカンジオール（１−メチル−１、１２−ドデカンジオール）；１、１１−トリデカンジオール（１−エチル−１、１１−ウンデカン）；１、１０−トリデカンジオール（１−プロピル−１、１０−デカンジオール）；１、９−トリデカンジオール（１−ブチル−１、９−ジオール）；１、８−トリデカンジオール（１−ペンチル−１、８−オクタンジオール）；１、７−トリデカンジオール（１−ヘキシル−１、７−ヘプタンジオール）；１、６−トリデカンジオール（１−ヘプチル−１、６−ヘキサンジオール）；１、５−トリデカンジオール（１−オクチル−１、５−ペンタンジオール）；１、４−トリデカンジオール（１−ノニル−１、４−ブタンジオール）；１、３−トリデカンジオール（１−デシル−１、３−プロパンジオール）；１、２−トリデカンジオール（１−ウンデシル−１、２−エタンジオール）；１、１４−テトラデカンジオール；１、１３−テトラデカンジオール（１−メチル−１、１３−トリデカン）；１、１２−テトラデカン（１−エチル−１、１２−ドデカンジオール）；１、１１−テトラデカンジオール（１−プロピル−１、１１−ウンデカン）；１、１０−テトラデカン（１−ブチル−１、１０−デカンジオール）；１、９−テトラデカンジオール（１−ペンチル−１、９−ジオール）；１、８−テトラデカンジオール（１−ヘキシル−１、８−オクタンジオール）；１、７−テトラデカンジオール（１−ヘプチル−１、７−ヘキサンジオール）；１、６−テトラデカンジオール（１−オクチル−１、６−ヘキサンジオール）；１、５−テトラデカンジオール（１−ノニル−１、５−ペンタンジオール）；１、４−テトラデカンジオール（１−デシル−１、４−ブタンジオール）；１、３−テトラデカンジオール（１−ウンデシル−１、３−プロパンジオール）；１、２−テトラデカンジオール（１−ドデシル−１、２−エタンジオール）、から選択されるか、誘導される。
【００４２】
前記参照した第３モノマーは全て直鎖（非分岐）Ｒ１を持つ式２によるものであり、及び少なくとも１つのＲ２及びＲ３がＨである。
【００４３】
式２による、Ｒ２及びＲ３が場合により１と１２の間の炭素原子を含むアルキル置換である、第３のモノマーの他の例は：１、１−ジメチル−１、２−エタンジオール；１−メチル−１−エチル−１、２−エタンジオール；１−メチル−１−プロピル−１、２−エタンジオール；１−メチル−１−ブチル−１、２−エタンジオール；１−メチル−１−ペンチル−１、２−エタンジオール；１−メチル−１−ヘキシル−１、２−エタンジオール；１−メチル−１−ヘプチル−１、２−エタンジオール；１−メチル−１−オクチル−１、２−エタンジオール；１−メチル−１−ノニル−１、２−エタンジオール；１−メチル−１−デシル−１、２−エタンジオール；１−メチル−１−ウンデシル−１、２−エタンジオール；１−メチル−１−ドデシル−１、２−エタンジオール；１、１−ジエチル−１、２−エタンジオール；１−エチル−１−プロピル−１、２−エタンジオール；１−エチル−１−ブチル−１、２−エタンジオール；１−エチル−１−ペンチル−１、２−エタンジオール；１−エチル−１−ヘキシル−１、２−エタンジオール；１−エチル−１−ヘプチル−１、２−エタンジオール；１−エチル−１−オクチル−１、２−エタンジオール；１−エチル−１−ノニル−１、２−エタンジオール；１−エチル−１−デシル−１、２−エタンジオール；１−エチル−１−ウンデシル−１、２−エタンジオール；１−エチル−１−ドデシル−１、２−エタンジオール；１、１−ジプロピル−１、２−エタンジオール；１−プロピル−１−ブチル−１、２−エタンジオール；１−プロピル−１−ペンチル−１、２−エタンジオール；１−プロピル−１−ヘキシル−１、２−エタンジオール；１−プロピル−１−ヘプチル−１、２−エタンジオール；１−プロピル−１−オクチル−１、２−エタンジオール；１−プロピル−１−ノニル−１、２−エタンジオール；１−プロピル−１−デシル−１、２−エタンジオール；１−プロピル−１−ウンデシル−１、２−エタンジオール；１−プロピル−１−ドデシル−１、２−エタンジオール；１、１−ジブチル−１、２−エタンジオール；１−ブチル−１−ペンチル−１、２−エタンジオール；１−ブチル−１−ヘキシル−１、２−エタンジオール；１−ブチル−１−ヘプチル−１、２−エタンジオール；１−ブチル−１−オクチル１、２−エタンジオール；１−ブチル−１−ノニル−１、２−エタンジオール；１−ブチル−１−デシル−１、２−エタンジオール；１−ブチル−１−ウンデシル−１、２−エタンジオール；１−ブチル−１−ドデシル−１、２−エタンジオール；１、１−ジメチル−１、３−プロパンジオール；１−メチル−１−エチル−１、３−プロパンジオール；１−メチル−１−プロピル−１、３−プロパンジオール；１−メチル−１−ブチル−１、３−プロパンジオール；１−メチル−１−ペンチル−１、３−プロパンジオール；１−メチル−１−ヘキシル−１、３−プロパンジオール；１−メチル−１−ヘプチル−１、３−プロパンジオール；１−メチル−１−オクチル−１、３−プロパンジオール；１−メチル−１−ノニル−１、３−プロパンジオール；１−メチル−１−デシル−１、３−プロパンジオール；１−メチル−１−ウンデシル−１、３−プロパンジオール；１−メチル−１−ドデシル−１、３−プロパンジオール；１、１−ジエチル−１、３−プロパンジオール；１−エチル−１−プロピル−１、１３−プロパンジオール；１−エチル−１−ブチル−１、３−プロパンジオール；１−エチル−１−ペンチル−１、３−プロパンジオール；１−エチル−１−ヘキシル−１、３−プロパンジオール；１−エチル−３１−ヘプチル−１、３−プロパンジオール；１−エチル−１−オクチル−１、３−プロパンジオール；１−エチル−１−ノニル−１、３−プロパンジオール；１−エチル−１−デシル−１、３−プロパンジオール；１−エチル−１−ウンデシル−１、３−プロパンジオール；１−エチル−１−ドデシル−１、３−プロパンジオール；１、１−ジプロピル−１、３−プロパンジオール；１−プロピル−１−ブチル１、３−プロパンジオール；１−プロピル−１−ペンチル−１、３−プロパンジオール；１−プロピル−１−ヘキシル−１、３−プロパンジオール；１−プロピル−１−ヘプチル−１、３−プロパンジオール；１−プロピル−１−オクチル−１、３−プロパンジオール；１−プロピル−１−ノニル−１、３−プロパンジオール；１−プロピル−１−デシル−１、３−プロパンジオール；１−プロピル−１−ウンデシル−１、１３−プロパンジオール；１−プロピル−１−ドデシル−１、３−プロパンジオール；１、１−ジブチル−１、３−プロパンジオール；１−ブチル−１−ペンチル−１、３−プロパンジオール；１−ブチル−１−ヘキシル−１、３−プロパンジオール；１−ブチル−１−ヘプチル−１、３−プロパンジオール；１−ブチル−１−オクチル−１、３−プロパンジオール；１−ブチル−１−ノニル−１、３−プロパンジオール；１−ブチル−１−デシル−１、３−プロパンジオール；１−ブチル−１−ウンデシル−１、３−プロパンジオール；１−ブチル−１−ドデシル−１、３−プロパンジオール、である。式２による、置換基Ｒ１及びＲ２及びＲ３が、Ｈ及び場合により１と１２の間の炭素原子を含む置換アルキル基からなる群から独立して選択される、第３のモノマーの他の例は、１、２−ジメチル−１、３−プロパンジオール；２、２−ジメチル−１、３−プロパンジオール；１−メチル−２−エチル−１、３−プロパンジオール；１−エチル−２−メチル−１、３−プロパンジオール；１−メチル−２−プロピル−１、３−プロパンジオール；１−プロピル−２−メチル−１、３−プロパンジオール；１−メチル−２−ブチル−１、３−プロパンジオール；１−ブチル−２−メチル−１、３−プロパンジオール；１−メチル−２−ペンチル−１、３−プロパンジオール；１−ペンチル−２−メチル−１、３−プロパンジオール；１−メチル−２−ヘキシル−１、３−プロパンジオール；１−ヘキシル−２−メチル−１、３−プロパンジオール；１−メチル−２−ヘプチル−１、３−プロパンジオール；１−ヘプチル；２−メチル−１、３−プロパンジオール；１−メチル−２−オクチル１、３−プロパンジオール；１−オクチル−２−メチル−１、３−プロパンジオール；１−メチル−２−ノニル−１、３−プロパンジオール；１−ノニル−２−メチル−１、３−プロパンジオール；１−メチル−２−デシル−１、３−プロパンジオール；１−デシル−２−メチル−１、３−プロパンジオール；１−メチル−２−ウンデシル−１、３−プロパンジオール；１−ウンデシル−２−メチル−１、３３−プロパンジオール；１−メチル−２−ドデシル−１、３−プロパンジオール；１−ドデシル−２−メチル−１、３−プロパンジオール；１、２−ジエチル−１、３−プロパンジオール；２、２−ジエチル−１、３−プロパンジオール；１−エチル−２−プロピル−１、３−プロパンジオール；１−プロピル−２−エチル−１、３−プロパンジオール；１−エチル−２−ブチル−１、３−プロパンジオール；１−ブチル−２−エチル−１、３−プロパンジオール；１−エチル−２−ペンチル−１、３−プロパンジオール；１−ペンチル−２−エチル−１、３−プロパンジオール；１−エチル−２−ヘキシル−１、３−プロパンジオール；１−ヘキシル−２−エチル−１、３−プロパンジオール；１−エチル−２−ヘプチル−１、３−プロパンジオール；１−ヘプチル；２−エチル−１、３−プロパンジオール；１−エチル−２−オクチル−１、３−プロパンジオール；１−オクチル−２−エチル−１、３−プロパンジオール；１−エチル−２−ノニル１、３−プロパンジオール；１−ノニル−２−エチル−１、３−プロパンジオール；１−エチル−２−デシル−１、３−プロパンジオール；１−デシル−２−エチル−１、３−プロパンジオール；１−エチル−２−ウンデシル−１、３−プロパンジオール；１−ウンデシル−２−エチル−１、３−プロパンジオール；１−エチル−２−ドデシル−１、３−プロパンジオール；１−ドデシル−２−エチル−１、３３−プロパンジオール；１、２−ジプロピル−１、３−プロパンジオール；２、２−ジプロピル−１、３−プロパンジオール；１−プロピル−２−ブチル−１、３−プロパンジオール；１−ブチル−２−プロピル−１、３−プロパンジオール；１−プロピル−２−ペンチル−１、３−プロパンジオール；１−ペンチル−２−プロピル−１、３−プロパンジオール；１−プロピル−２−ヘキシル−１、３−プロパンジオール；１−ヘキシル−２−プロピル−１、３−プロパンジオール；１−プロピル−２−ヘプチル−１、３−プロパンジオール；１−ヘプチル−２−プロピル−１、３−プロパンジオール；１−プロピル−２−オクチル−１、３−プロパンジオール；１−オクチル−２−プロピル−１、３−プロパンジオール；１−プロピル−２−ノニル−１、３−プロパンジオール；１−ノニル−２−プロピル−１、３−プロパンジオール；１−プロピル−２−デシル１、３−プロパンジオール；１−デシル−２−プロピル−１、３−プロパンジオール；１−プロピル−２−ウンデシル−１、３−プロパンジオール；１−ウンデシル−２−プロピル−１、３−プロパンジオール；１−プロピル−２−ドデシル−１、３−プロパンジオール；１−ドデシル−２−プロピル−１、３−プロパンジオール、である。
【００４４】
ひとつの実施態様では、Ｒ１は、−ＣＨ２−、−ＣＨ２ＣＨ２−、ＣＨ（ＣＨ３）−ＣＨ２−、−Ｃ（ＣＨ３）２−ＣＨ２−、−ＣＨ（Ｃ２Ｈ５）−ＣＨ２−、−Ｃ（Ｃ２Ｈ５）２−ＣＨ２−及びＣ（ＣＨ３）（Ｃ２Ｈ５）−ＣＨ２−からなる群から選択され；Ｒ２は、−Ｈ、−ＣＨ３及びＣ２Ｈ５からなる群から選択され；及びＲ３は２と１４の間の炭素原子を含む直鎖アルキル基である。
【００４５】
好ましくは、第３のモノマーは、１、２−エタンジオール；１、４−ブタンジオール：２、２−ジエチル−１、３−プロパンジオール；１、２−ヘキサンジオール；１、２−デカンジオール、１、２−ドデカンジオール及び１、２−テトラデカンジオールからなる群から選択される。
【００４６】
ひとつの実施態様では、本発明によるコポリエステルは、４２ｍｏｌ％のイソソルビドである第１のモノマー、５０ｍｏｌ％の１、４−シクロヘキサンジカルボン酸である第２のモノマー、及び８ｍｏｌ％の、１、２−エタンジオール；２、２−ジエチル−１、３−プロパンジオール；１、２−ヘキサンジオール；１、２−デカンジオール；１、２−ドデカンジオール；及び１、２−テトラデカンジオールからなる群から選択される第３のモノマーとの反応により得られる。
【００４７】
ひとつの実施態様では、本発明のポリエステルは、数平均分子量（Ｍｎ）が、１０００と１００００ｇ／ｍｏｌの間、好ましくは１５００と５０００ｇ／ｍｏｌの間、より好ましくは２０００と３５００ｇ／ｍｏｌの間であり、重量平均分子量（Ｍｗ）は１５００と３００００ｇ／ｍｏｌの間、好ましくは３０００と１５０００ｇ／ｍｏｌの間、より好ましくは４５００と１００００ｇ／ｍｏｌの間である。
【００４８】
本発明による（部分的）バイオ系コポリエステルの製造プロセス
本発明はまた、本発明による（部分的）バイオ系コポリエステルの製造のためのプロセスに関し、前記プロセスは次のステップ：
（ａ）３０と５０ｍｏｌ％の間のイソヘキシドである第１のモノマー；４０と６０ｍｏｌ％の間の芳香族ジカルボン酸又は環状脂肪族ジカルボン酸である第２のモノマー；及び１と２０ｍｏｌ％の間の分岐脂肪族性ジオールである第３のモノマーとを、不活性雰囲気下で反応容器に導入するステップ；
（ｂ）ステップ（ａ）で得られた混合が溶解するまで前記混合物を１５０℃と２００℃との間の温度に加熱するステップ；
（ｃ）縮合触媒を、ステップ（ａ）で得られた混合物に対して、最大１ｍｏｌ％まで、好ましくは０．００１と０．５ｍｏｌ％の間まで、より好ましくは０．００３と０．１ｍｏｌ％の間まで、及び最も好ましくは０．００５と０．０５ｍｏｌ％の間まで添加するステップ；
（ｄ）前記反応混合物を、少なくとも１時間、２００℃と３００℃との間、好ましくは２１０℃と２７５℃との間、より好ましくは２２０℃と２５０℃との間の温度で撹拌するステップ；
（ｅ）得られる反応生成水を除去するステップ；
（ｆ）前記反応混合物をさらに１時間、２００℃と３００℃との間、好ましくは２１０℃と２７５℃との間、より好ましくは２２０℃と２５０℃との間の温度で、真空下で撹拌するステップ；
（ｇ）不活性雰囲気下で反応生成物を室温へ冷却するステップ；
を含む。
【００４９】
前記３つのモノマーの重合反応は、溶融状態も可能であり、重縮合反応であり、前記モノマーがエステル結合を形成し水を放出する（この水は反応水とも参照される）。
【００５０】
一般的には、Ｌｉ、Ｃａ、Ｍｇ、Ｍｎ、Ｚｎ、Ｐｂ、Ｓｎ、Ｓｂ、Ｇｅ及びＴｉの例えば酢酸塩などの全ての塩及び酸化物、グリコール付加物及びＴｉアルコキシドを含めて、好適な縮合触媒である。
【００５１】
特に好適な縮合触媒は：チタン（ＩＶ）（ｔｅｒｔ）−ブトキシド；スズ（ＩＩ）酸化物；酢酸亜鉛；アンチモン（ＩＩＩ）酸化物及び２−エチルヘキサン酸スズ（ＩＩ）塩である。
【００５２】
前記反応を完全にするか又は少なくとも高変換とするために、前記水は反応混合物から除去して、反応平衡が起こらないようにして反応を完全に進行させることが必要である。
重縮合反応の際に生成される水を除去するために、前記反応はディーン・スターク・トラップ装置を備えることができる。ディーン・スターク・トラップ又は装置（又はディーン・スターク受容器又は蒸留トラップ）は、反応装置から水（又は場合により他の液体）を集めるために合成化学で使用される器具の一つである。還流温度で化学反応を実施する際に生成される（２相反応系からの）水の連続的除去のために、リフラックスコンデンサーとバッチ反応装置との組み合わせが使用され得る。
【００５３】
本発明においては、真空とは、１０−２ミリバール（ｍｂａｒ）未満の圧力として解釈され、不活性雰囲気下とは、不活性成分、即ち前記３種類のモノマーとは反応せず反応に影響を与えない例えば窒素雰囲気として解釈される。
【００５４】
本発明の（部分的）バイオ系コポリエステルの製造のための好ましい実施態様は次のステップ：
（ａ）３５と４７ｍｏｌ％の間のイソヘキシドである第１のモノマー；４５と５５ｍｏｌ％の間の芳香族ジカルボン酸又は環状脂肪族ジカルボン酸である第２のモノマー；及び３と１５ｍｏｌ％の間の分岐脂肪族ジオールである第３のモノマーとを、不活性雰囲気下で、ディーン・スターク・トラップを設けた反応容器に導入するステップ；
（ｂ）ステップ（ａ）で得られた混合物が溶解するまで前記混合物を１６０℃と１９０℃との間の温度に加熱するステップ；
（ｃ）縮合触媒として２−エチルヘキサン酸スズ（ＩＩ）塩を、最大１ｍｏｌ％まで、好ましくは０．０５と０．５ｍｏｌ％の間まで添加するステップ；
（ｄ）前記反応混合物を、少なくとも１時間、２１０℃と２５０℃との間の温度で撹拌するステップ；
（ｅ）得られる反応生成水をディーン・スターク・トラップで除去するステップ；
（ｆ）前記反応混合物をさらに１時間、２１０℃と２５０℃との間の温度で、真空下で撹拌するステップ；
（ｇ）不活性雰囲気下で反応生成物を室温へ冷却するステップ；
を含む。
【００５５】
ひとつの実施態様として、上で説明されたプロセスにより得られるコポリエステルは、酸価が１０と５０の間のコポリエステルであることが開示される。
【００５６】
ラテックス組成物
本発明において、ラテックス及びラテックス組成物とは、液体媒体、好ましくは水中にポリマーナノ又はミクロ粒子の安定な分散物を意味する。
【００５７】
本発明はまた、水を媒体とするラテックス組成物に関し；これは
前記媒体中に分散させた、１０と５０重量％、好ましくは１５と４５、より好ましくは１７と４０重量％及びさらに好ましくは１８と３０重量％の間の前記実施態様のひとつによるコポリエステルの粒子を含み、前記粒子が、１０と１０００ｎｍの間、好ましくは１５と５００ｎｍの間、より好ましくは２０と２００ｎｍの間の平均直径を持つ。本発明のコポリエステルは、１０と５０の間、好ましくは１２と４５の間、より好ましくは１５と３５の間の酸価を持つ。
【００５８】
ひとつの実施態様では、前記コポリエステルの粒子は実施的に球状である。
【００５９】
ひとつの実施態様では、本発明による前記ラテックス組成物はさらに、共溶媒及び／又は表面張力調整剤を含む。
【００６０】
ひとつの実施態様では、前記ラテックス組成物はさらに着色剤を含む。
【００６１】
共溶媒
ほとんどの小さい（即ち低（小）分子量を持つ）水−可溶性有機ジ又はトリオールは、共溶媒として好適である。
【００６２】
好適な共溶媒の例は：エチレングリコール、ジエチレングリコールブチルエーテル、ジプロピレングリコール−モノメチルエーテル、グリセロール、１、２−プロパンジオール、２−ピロリドン及びテトラエチレングリコールである。
【００６３】
共溶媒は、（１）ラテックス組成物の粘度調節のため；（２）受け入れ材料上のインクの膜形成を調節するため；及び（３）ノズルのつまりを防止するために使用され得る。
【００６４】
着色剤
前記着色剤は、顔料、顔料混合物、染料、染料混合物、染料と顔料の混合物、又は複数の染料と複数の顔料の混合物であり得る。顔料は、染料よりも優れた耐変色性を持つことから好ましい。
【００６５】
好適な着色剤（本発明において）の例は：カーボンブラック、ピグメントイエロー７４、ピグメントレッド１２２、ピグメントブルー１５：３である。好ましい着色剤は、水中の安定な分散物として前記ラテックス組成物へ添加される。
【００６６】
表面張力調整剤
表面張力調整剤は、表面活性性質を持ち、かつ前記ラテックス組成物の他の成分と反応を起こさない全ての化合物であり得る。
【００６７】
好適な表面張力調整剤は、ＴｒｉｔｏｎＸシリーズ（ＴｒｉｔｏｎＸ−１００）などの界面活性剤であり、これらは、オクチルフェノールエトキシレート界面活性剤；エアロゾルＯＴ（ジオクチルスルコハク酸ナトリウム）、ＳＤＳ（ドデシル硫酸ナトリウム）及びポリシロキサン系界面活性剤（例えばＢｙｋ３４９）である。
【００６８】
前記記載のラテックス組成物がラテックスインクとして使用される場合、特にインクジェット印刷のために使用される場合、前記ポリエステル粒子は、前記選択されたプリントヘッドのノズルを塞がないように十分小さいものである必要がある。前記ラテックスは、水が蒸発する場合、前記インクが不安定化されてポリエステル粒子の凝集物が形成され、プリントヘッドのノズルの閉鎖（即ち、ノズル詰まり）を起こさないように、十分安定化されている必要がある。この理由で、ラテックス組成物は、２０と２００ｎｍの間の直径を持つポリエステル粒子を含む。前記ポリエステルは、１２と４５の間の酸価を持つ。
【００６９】
表面張力調整剤は、前記インクがあるタイプのプリントヘッドで噴出される場合に、滴形成（ｄｒｏｐ−ｆｏｒｍａｔｉｏｎ）などの性質を最適化するために使用され得る（即ち、プリントヘッドの異なるタイプにより、異なる表面張力が要求される）。また、受け取る材料、例えば平坦な紙などへのインクの広がりは、前記ラテックス組成物の表面張力を調整することで制御され得る。
【００７０】
本発明によるラテックス組成物の製造プロセス
本発明はさらに、本発明のラテックス組成物の製造のプロセスに関し、前記プロセスは次のステップ：
（ｉ）１０と５０の間の酸価を持つ本発明のコポリエステル樹脂を、例えばＴＨＦ、アセトン、メタノール、エタノール、イソプロピルアルコール（ＩＰＡ）又は酢酸エチルなどの水可溶性溶媒に溶解するステップであり、樹脂と溶媒との重量比が０．１と２．５の間、好ましい０．５と１．５の間、より好ましくは０．８と１．２の間であるステップ；
（ｉｉ）水可溶性塩基である脱プロトン化剤を、前記混合物中に、前記脱プロトン基のモル量が、前記ポリエステル樹脂の酸価を決定するために必要なＫＯＨの量の、０．５と１．５の間、好ましくは０．６と１．３の間、より好ましくは０．７と１．２の間の数の倍数となるように、添加するステップステップ；
（ｉｉｉ）ステップ（ｉｉ）で得られた混合物を、３５℃と９０℃の間、好ましくは４０℃と８５℃の間、より好ましくは４５℃と８０℃の間の温度に加熱するステップ；
（ｉｖ）ステップ（ｉｉｉ）の温度と実質的に等しい温度に、ある量の水を別に加熱するステップであり、前記水の量が、前記ポリエステル樹脂の重量の、２と６の間、好ましくは２．５と５の間、より好ましくは３と４の間の数の倍数であるステップ；
（ｖ）ステップ（ｉｖ）で得られた水をステップ（ｉｉｉ）で得られた混合物中に、１６００と２２００ｒｐｍ、好ましくは１７００と２１００ｒｐｍ、より好ましくは１８００と２０００ｒｐｍの間の回転数で激しく撹拌しながら添加するステップ；
（ｖｉ）前記水溶解性溶媒を蒸留で除去するステップ；
を含む。
【００７１】
ひとつの実施態様では、本発明のラテックス製造のプロセスでは、ステップ（ｉｉ）で使用される脱プロトン化剤は、有機アミン、好ましくはトリエチルアミン、トリエタノールアミン、水酸化アンモニウムからなる群から選択される化合物などの水溶性有機塩基、又は水酸化ナトリウム、水酸化カリウム、炭酸ナトリウムなどの水溶性無機塩基を含む。好ましくはトリエチルアミンが脱プロトン化剤として使用される。
【００７２】
脱プロトン化剤の重量は、ポリエステルの酸価、及び前記脱プロトン化剤の機能に依存する。例えば、前記ポリエステルが２０の酸価を持つ場合、これは１グラムのポリエステル樹脂が、ＫＯＨの２０ｍｇで中和されることを意味し、これはＫＯＨの０．３６ｍｍｏｌ（ＫＯＨの分子量は５６．１ｇ／ｍｏｌ）に該当する。３６．１ｍｇのトリエチルアミンに等しい、トリエチルアミンなどの単官能性脱プロトン化剤の１当量は、１グラムのポリエステル樹脂を中和するために好適である（トリエチルアミンの分子量は１０１．２ｇ／ｍｏｌ）。二官能性脱プロトン化剤が使用される場合には、半分の分子量で、当量の官能性脱プロトン基を与えるために十分である。
【００７３】
脱プロトン化剤の量でまた、粒子サイズが制御され得る。脱プロトン化剤の使用量が多いほど、樹脂の酸基がより脱プロトン化され、ポリエステルが持つ（負）電荷が多くなる。荷電されたポリエステル分子は、水中に分散されると安定化効果を持ち、即ち脱プロトン化ポリエステルは界面活性剤と同様の方法で作用する。前記安定化効果は水−樹脂界面でのみ必要である。小さい粒子は、大きい粒子よりも体積比の表面積がより大きく、従ってより（表面）安定化を必要とする。従って、脱プロトン化剤の量が増加すると、ポリエステルが水中に分散される場合にはより小さい粒子を与えることとなる。
【００７４】
ひとつの実施態様では、本発明のラテックスを製造するためのプロセスはさらに、次のステップ：
（ｖｉｉ）ステップ（ｖｉ）で得られたラテックスに、少なくとも１つの顔料の１０〜３０重量％、好ましくは１５〜２５重量％、より好ましくは１８〜２２重量％を含む分散物の形で着色剤を添加するステップ；
（ｖｉｉｉ）前記ラテックス組成物の総重量に対して、０．１〜５重量％、好ましくは０．１５〜２重量％、より好ましくは０．２〜１重量％の表面活性調整剤、特にＴｒｉｔｏｎＸシリーズ（Ｔｒｉｔｏｎ−１００）などの界面活性剤を添加するステップであり、これらはオクチルフェノールエトキシレート界面活性剤；エアロゾルＯＴ（ジオクチルスルホコハク酸ナトリウム）、ＳＤＳ（ドデシル硫酸ナトリウム）及びポリシロキサン系界面活性剤（例えばＢｙｋ３４９）であるステップ；
（ｉｘ）場合により水を添加するステップ；
（ｘ）前記ラテックス組成物の総重量に対して、０〜４０重量％、好ましくは１５〜３５重量％、より好ましくは２０〜３０重量％の共溶媒を添加するステップであり、前記共溶媒が、エチレングリコール、ジエチレングリコールブチルエーテル、ジプロピレングリコール−モノメチルエーテル、グリセロール、１，２−プロパンジオール、２−ピロリドン及びテトラエチレングリコールからなる群から選択される小分子水溶性有機ジ又はトリオールであるステップ；
（ｘｉ）ステップ（ｘ）で得られた混合物を、５〜２０分の間、好ましくは６〜１５分の間、より好ましくは７〜１２分の間撹拌するステップ；
を含み、前記得られるラテックス組成物が、前記着色剤を、１と１０重量％の間、好ましくは３と８重量％の間、より好ましくは４と６重量％の間で含み、及び前記樹脂と着色剤との重量比が、０．５と３．０の間、好ましくは０．７５と２．５の間、より好ましくは１．０と２．３の間である。
【００７５】
ここで、前記ラテックス組成物の合計量は、ステップ（ｉ）、（ｉｉ）、（ｖ）、（ｖｉｉ）、（ｖｉｉｉ）、（ｉｘ）及び（ｘ）で添加された全ての成分の重量の合計から、ステップ（ｖｉ）で除去された溶媒の重量を引いた量である。実質的に全ての水溶性溶媒はステップ（ｖｉ）で除去されていることから、ラテックス組成物総重量は、実質的に、前記コポリエステル樹脂（ステップ（ｉ））；脱プロトン化剤（ステップ（ｉｉ））；水（ステップ（ｖ）及び場合によるステップ（ｉｘ））；着色剤分散物（水を含む、ステップ（ｖｉｉ））；表面張力調整剤（ステップ（ｖｉｉｉ））及び共溶媒（ステップ（ｘ））の重量合計である。
【００７６】
ステップ（ｖｉｉｉ）の目的は、ラテックス組成物の表面張力を最適化して、前記ラテックス組成物が改善された性質：紙などの受け入れ材料上での改善された滴−形成性、改善された濡性及び改善された液滴の広がり性などを得ることである。望ましい場合には、より多くの表面張力調整剤が添加され得る。
【００７７】
ステップ（ｉｘ）及び（ｘ）で、前記ラテックスの全固体含有量及び粘度が調節される。前記共溶媒はまた、ノズル詰まりを防止するために添加される。（水に比較して）共溶媒の比較的低い蒸気圧により、共溶媒は、ノズルの非作動の際には容易に蒸発することはない。ノズル詰まりの原因となり得るラテックス組成物の凝集の可能性は非常に低減される。前記共溶媒は最後に添加されることが必須である。
【００７８】
本発明のラテックス組成物又は本発明のプロセスで製造されるラテックス組成物は、インク組成物で使用され、特にインクジェットプロセスで使用される、即ちインクジェット組成物である。本発明は従って、また、本発明の全ての実施態様によるラテックス組成物を含むラテックスインク、又は本発明の全ての実施態様によるプロセスで得られるラテックス組成物を含むラテックスインクに関する。ラテックスインクは好ましくは、着色剤を含むラテックス組成物を含む。
【００７９】
インクジェット印刷プロセス
図１は、インクジェット印刷組立体３を示す。前記インクジェット印刷組立体３は、イメージ受け取り部材２を支持するための支持手段を含む。前記支持手段は、図１にプラテン１として示されるが、又は前記支持手段は平坦表面でもよい。前記プラテン１は、図１に示されるように、回転可能なドラムであり、矢印Ａで示される軸の周りに回転可能である。前記支持手段は、場合により、吸い込み孔が設けられ、これにより前記イメージ受け取り部材を前記支持手段に対して固定位置に保持する。インクジェット印刷組立体３は、スキャニングプリントカートリッジ５上にプリントヘッド４ａ〜４ｄを含む。前記スキャニングプリントカートリッジ５は、好適な案内手段６、７により、前記主スキャニング方向Ｂ内に往復移動するように案内される。それぞれのプリントヘッド４ａ〜４ｄは、吐出口面９を含み、吐出口面９は少なくともひとつの吐出口８が設けられる。プリントヘッド４ａ〜４ｄは、前記イメージ受け取り部材２上にマーキング材料の液滴を吐出するように構成されている。前記プラテン１、キャリッジ５及びプリントヘッド４ａ〜４ｄは、好適な制御手段１０ａ、１０ｂ及び１０ｃでそれぞれ制御される。前記マーキング材料は、本発明のインクであり得る。
【００８０】
前記イメージ受け取り部材２は、巻取形状またはシート形状での媒体であり、及び例えば紙、厚紙、ラベル用紙、コーティング紙、プラスチック又は織物からなるものであり得る。又は、前記イメージ受け取り部材２は、中間部材、エンドレス又はエンドレスでない部材であり得る。エンドレス部材の例は、円筒状に動かされるベルト又はドラムである。イメージ受け取り部材２は、前記プラテン１により副スキャンニング方向Ａ内で、流体マーキング材料が設けられた４つのプリントヘッド４ａ〜４ｄに沿って動かされる。
【００８１】
スキャンニングプリントカートリッジ５は、４つのプリントヘッド４ａ〜４ｄを支持し、前記プラテン１と平行に主スキャニング方向Ｂ内で往復運動することができ、イメージ受け取り部材２の前記主スキャニング方向Ｂ内のスキャニングを可能にする。４つのプリントヘッドのみが本発明を説明するために示されている。実用的には、プリントヘッドは任意の数適用され得る。又は１つ又は複数の単一のページ幅プリントヘッドが使用され、イメージが前記受け取り媒体を一度通過する際に印刷され得る。全ての場合において、マーキング材料の色毎に少なくとも１つのプリントヘッド４ａ〜４ｄが、スキャニングプリントカートリッジ５上に配置されている。例えば、黒白プリンターでは、通常は黒マーキング材料を含む少なくとも１つのプリントヘッド４ａ〜４ｄが存在する。又は、黒白プリンターは白マーキング材料を含み、これを黒色の受け入れ部材２上に適用される。多数の色を含むフルカラープリンターでは、通常ブラック、シアン、マゼンタ、イエローの各色のための少なくとも１つのプリントヘッド４ａ〜４ｄが存在する。フルカラープリンターではしばしば、ブラックマーキング材料は、異なるマーキング材料と比較してより多く使用される。従って、ブラックマーキング材料を含むプリントヘッド４ａ〜４ｄが、他の色のいずれかのマーキング材料を含むプリントヘッド４ａ〜４ｄに比較して、より多く設けられ得る。又は、ブラックマーキング材料を含むプリントヘッド４ａ〜４ｄは、他の色のいずれかのマーキング材料を含むプリントヘッド４ａ〜４ｄに比較してよりサイズが大きい。
【００８２】
キャリッジ５は、案内手段６、７により案内される。これらの案内手段６、７は図１では示されるようにロッド上であり得る。前記ロッドは、好適な駆動手段で駆動され得る（図示されてない）。又は、キャリッジ５は、他の案内手段、例えば前記キャリッジ５を動かすことが可能なアームで案内され得る。
【００８３】
他の変法としては、前記主スキャニング方向Ｂに前記イメージ受け取り部材２を動かすことである。
【００８４】
それぞれのプリントヘッド４ａ〜４ｄは、少なくとも１つの吐出口８を含み、これは前記プリントヘッド４ａ〜４ｄに設けられる流体マーキング材料を含む圧力チャンバと流体流通している。吐出口表面９では、いくつかの吐出口８が、前記副スキャニング方向Ａに平行に単一の直線配列で設けられている。プリントヘッド４ａ〜４ｄにつき８つの吐出口８が図に示されているが、明らかに、実用上の実施態様では、数百の吐出口８が、プリントヘッド４ａ〜４ｄに設けられ、場合により多重配列で設けられる。図１に示されるように、それぞれのプリントヘッド４ａ〜４ｄは、お互いに平行に設けられ、それぞれのプリントヘッド４ａ〜４ｄの対応する吐出口８が、前記主スキャニング方向Ｂでインラインに配置されてる。これは、主スキャニング方向Ｂでイメージドットのラインが、それぞれが異なるプリントヘッド４ａ〜４ｄの位置部分である、最大４つの吐出口８を選択的に活性化することで形成され得る、ということを意味する。前記吐出口８のインライン配置に対応するプリントヘッド４ａ〜４ｄの平行配置は、生産性の向上及び／又は印刷品質を改善するために有利である。又は、多重プリントヘッド４ａ〜４ｄを、前記プリントキャリッジ上にお互いに隣接して設け、それぞれのプリントヘッド４ａ〜４ｄの吐出口８が、インラインではなく、スタッガード（互い違い）に配置され得る。例えば、これは、印刷解像度を増加させるため、又は有効印刷面積を拡大するためになされ得ることであり、前記主スキャンニング方向で単一のスキャンで対処され得る。前記イメージドットは、前記吐出口８からマーキング材料の液滴を吐出することで形成される。
【００８５】
前記マーキング材料との吐出において、いくらかのマーキング材料がこぼれて、前記プリントヘッド４ａ〜４ｄの突出口面９上に残り得る。この突出口面９上に残るインクは、液滴の吐出及び前記イメージ受け取り部材上の液滴の配置に悪影響を与える可能性がある。従って、過剰なインクを吐出口面９から除去することが有利である。前記過剰なインクは例えば、ワイパーで拭うことで及び／又は例えばコーティングにより好適な濡防止性を前記面に与えることで除去され得る。
【実施例】
【００８６】
材料
イソソルビドは  Ｓｉｇｍａ−Ａｌｄｒｉｃｈから入手した。１、４−ブタンジオールは、Ｆｌｕｋａから入手した。１、２−エタンジオール、２、２−ジエチル−１、３−プロパンジオール、１、２−ヘキサンジオール、１、２−デカンジオール、１、２−ドデカンジオール、１、２−テトラデカンジオール、シクロヘキサンジカルボン酸、２−エチルヘキサンン酸スズ（ＩＩ）塩、Ｔｒｉｔｏｎ  Ｘ−１００及びテトラエチレングリコールは、Ｓｉｇｍａ−Ａｌｄｒｉｃｈから入手した。テトラヒドロフラン（ＴＨＦ）及びトリエチルアミンはＭｅｒｃｋから入手した。２０％黒顔料分散物（Ｃａｂｏ−ｊｅｔ  Ｂｌａｃｋ）は、Ｃａｂｏｔ  Ｃｏｒｐｏｒａｔｉｏｎから入手した。全ての化合物はそのまま使用される。
【００８７】
測定方法
耐水性
インクで印刷された媒体からの取得サンプルにつき、Ｘｒｉｔｅ９６４分光光度計を用いて、前記（初期）Ｌａｂ−値を測定することで決定される。Ｌａｂ−値は色空間上の座標を表す。標準ＩＳＯ１１７９８で説明される方法に基づき、少し変更した方法で使用される。前記方法は次のステップ：
・前記試験インク（ラテックスインク）が、受け取り部材（例えば、レッドラベル、ＴＣＰ、ＭＣ１５０、ＭＣ５００など）に印刷されるステップ：
・上で説明したＬａｂ−値を決定するステップ；
・前記サンプルを、脱イオン水に２４時間浸漬するステップ；
・浸漬サンプルを乾燥し、紙布で拭うステップ；
・その後、上の方法により浸漬サンプルのＬａｂ−値を再び測定し、最初のＬａｂ−値との差を計算しΔＥとして表す。色の最大許容変化は、Ｌａｂ−値の最大変化で表される：ΔＬ＊＝±５、Δａ＊＝±３及びΔｂ＊＝±３（即ち、ΔＥ＊＝√（ΔＬ＊２＋Δａ＊２＋Δｂ＊２）＝√（（±５）２＋（±３）２＋（±３）２）＝６．６）。
【００８８】
耐スクラッチ性
耐スクラッチ性は次の方法により測定された：
・通常の力２８ｃＮを用いてスクラッチを形成させ；
・スクラッチされた表面とそれと隣接する領域での間の光学密度ＯＤ（Ｇｒｅｔａｇ  Ｍａｃｂｅｔｈ  Ｄ１９Ｃ  ＯＤ  ｍｅｔｅｒで測定）の相対的差が測定され；
・スクラッチされた表面と隣接領域とのＯＤ差を耐スクラッチ性の測定値とし；
・５％未満のＯＤ差を許容可能な耐スクラッチ性と表す。
【００８９】
耐ブロッキング性
耐ブロッキング性はＩＳＯ１１７９８により決定され次のステップを含む：
・サンプル調製：（１）受け取り部材から７ｘ７ｃｍの印刷された部分から印刷サンプルを切り取り；（２）同じサイズの受け取り部材の印刷されていない部分から非印刷サンプルを切り取り；（３）又は印刷サンプル又は非印刷サンプルを積層して、非印刷受け取り部材が印刷された部分と直接接触するようにし；
・前記積層上に７ｋＰａと等しい力を、３０℃、６０％相対湿度下で６日間重しを懸ける。
【００９０】
試験結果のポジティブ判定としては、前記印刷及び非印刷サンプルがお互いにくっつくことがなく、印刷サンプルから非印刷サンプルにイメージが移ることがなかったということである。
【００９１】
ガラス転移温度（Ｔｇ）
Ｔｇは、ＡＳＴＭ  Ｅ１３５６−０３により、示差走査熱量測定により、ＴＡ  ｉｎｓｔｒｕｍｅｎｔｓ  Ｑ２０００を用いて決定される。調製サンプルは、１０℃／分の速度で加熱された。Ｔｇの開始は第２走査（即ち、サンプルは測定開始前に一回加熱冷却された）の際に決定された。前記Ｔｇは二次転移であり、ＤＳＣ曲線の変曲点を分析して決定され得る。
【００９２】
酸価
酸価は、メタノール中０．１ＮのＫＯＨ（ＳＩｇｍａ−Ａｌｄｒｉｃｈ）を用いて、Ｍｅｔｒｏｈｍ  ｔｉｔｒｉｎｏ７１６により電位差滴定方法により決定された。滴定の前に、樹脂サンプルを、５０：５０％（体積／体積）アセトン：トルエンに溶解した。
【００９３】
分子量
分子量の決定のために、サイズ排除クロマトグラフ（ＳＥＣ）を使用する。最初サンプルをテトラヒドロフランに溶解した（ＴＨＦ；Ｒａｔｈｂｕｒｎ、安定化剤なし）。ＴＨＦ内で濁りがある場合、遠心分離で除去されるべきである。
前記溶液を次の条件で測定した：
・溶出液は、ＴＨＦ（安定化剤なし）＋１％酢酸、
・流速は、０．７ｍｌ／分、
・カラム：１ｘＰＬ−ゲルプレカラム−２ｘＰＬ−ゲル  Ｍｉｘｅｄ  Ｃ（ｄｐ＝５μｍ、７．５ｘ３００ｍｍ、４０℃）、
・注入量５０μＬ。
検出装置（Ｖｉｓｃｏｔｅｋ  ＴｒｉＳｅｃ  ｍｏｄｅｌ  ３０２）からの屈折率シグナルを用いる。ポリスチレン標準を用いて、通常の校正分子量を決定する。
【００９４】
粒子サイズ
ラテックスの粒子サイズ分布は、Ｚｅｔａｓｉｚｅｒ  Ｎａｎｏ  Ｓ／ＨＴで測定される。使用される測定原理は、動的光散乱（ＤＬＳはまた、光子相関分光法又は準弾性光散乱としても知られている）である。前記Ｚｅｔａｓｉｚｅｒの検出器の位置は、１７３°である（レーザーに対して）。希釈（約１０００倍）ラテックスが、２５℃で、標準測定プログラムを用いて測定される。前記Ｚｅｔａｓｉｚｅｒは、前記分散物／懸濁物の品質に依存して最適測定パラメータ（測定位置、レーザー光の減衰及び測定回数）を決定する。粒子サイズ分布は、ｎｍでのＺ−平均値である。
【００９５】
粘度
粘度は、ＨＡＡＫＥユニバーサル温度制御装置を備えたＨＡＡＫＥ  Ｒｈｅｏｓｔｒｅｓｓ  ＲＳ  ６００レオメーターで、プレート−ピレート形状センサーシステム（ＰＰ６０）を用いて２５℃で測定された（ＣＲ方法）。
【００９６】
表面張力
動的表面張力は、Ｈｕａらの「Ｄｙｎａｍｉｃ  Ｓｕｒｆａｃｅ  Ｔｅｎｓｉｏｎ  ｏｆ  Ａｑｕｅｏｕｓ  Ｓｕｒｆａｃｔａｎｔ  Ｓｏｌｕｔｉｏｎｓ、Ｊｏｕｒｎａｌ  ｏｆ  Ｃｏｌｌｏｉｄ  ａｎｄ  Ｉｎｔｅｒｆａｃｅ  Ｓｃｉｅｎｃｅ、Ｖｏｌ１２４、Ｎｏ．２、Ａｕｇｕｓｔ  １９８８」に基づき、ＳｉｔａＰＥＥＫキャリラリーを装備したＳＩＴＡ  ｓｉｃｅｎｃｅラインｔ６０張力計で測定された。０．２Ｈｚ周波数での表面張力は、関連するパラメータとして留意される。
【００９７】
実施例１
コポリエステルの製造
ディーンスタークトラップを備えた３つ首丸底フラスコ内に、窒素雰囲気下、０．２１ｍｏｌのイソソルビド（３０．７ｇ）、０．０４ｍｏｌの１、４−ブタンジオール（３．６ｇ）及び０．２５ｍｏｌの１、４−シクロヘキサンジカルボン酸（４３．９ｇ）を導入した。混合物を、１８０℃で加熱し、２−エチルヘキサン酸スズ（ＩＩ）塩を前記溶融反応混合物中に添加した。反応混合物を２３０℃で３．５時間撹拌した。（重）縮合反応で生成された水が、ディーンスタークトラップから除去された。反応混合物をさらに２３０℃で３．５時間真空下で撹拌した（即ち、圧力は最大１０−２ミリバールであった）。やや黄色の透明生成物を窒素下で室温に冷却した。得られたポリエステルは、ガラス転移温度（Ｔｇ）が６６℃であり、２３．６ｍｇＫＯＨ／ｇの酸価を持ち、分子量は２６００（Ｍｎ）及び６４００（Ｍｗ）であった（表１のエントリー番号１を参照）。
【００９８】
ラテックス製造
上で得られた樹脂５０ｇを、４５から５０ｇのテトラヒドロフランと共にビーカーに入れて撹拌した。樹脂が溶解した後、３．５ｍｌのトリエチルアミンを用いて前記樹脂を完全に脱プロトン化した（化学量論的量は２．９ｍｌ）。混合物の温度を約５０℃に上げた。約１８０ｇの量の脱イオン水を５０℃に加熱し、これを激しく撹拌（この場合、約１８００ｒｐｍでソルバーディスクを用いて行った）しながら前記樹脂混合物へ添加した。最後に前記溶媒を蒸留して除去した。得られたラテックスは、次の性質を持っていた：Ｚ−平均粒子サイズ：２８ｎｍ、粘度：５．２５ｍＰａｓ及び表面張力：３６．２ｍＮ／ｍ。
【００９９】
インクの製造
６．２３ｇの２０％黒色顔料（この場合は、Ｃａｂｏ−ｊｅｔ  Ｂｌａｃｋ）を、上で得られたラテックスに、約１００〜２００ｒｐｍで磁気撹拌子を用いてゆっくりと撹拌しつつ添加した。混合物の表面張力を適合させるために、０．３ｇのＴｒｉｔｏｎ−１００と０．９ｇの水（粘度調節のため）を添加した。最後に、５ｇのテトラエチレングリコールを共溶媒として添加した。混合物を２０分間撹拌し、使用の前に４５０ｎｍフィルタを用いて濾過した。
【０１００】
比較実施例Ａ
実施例１を繰り返し、ジカルボン酸は１、４−シクロヘキサンジカルボン酸を、同じモル量のコハク酸に交換した。結果を表１のエントリーＡに示す。
【０１０１】
比較実施例Ｂ
比較実施例Ａを繰り返したが、前記第２アルコールの１、４−ブタンジオールを、同じモル量の１、２−デカンジオールに交換した。
【０１０２】
実施例２〜７
実施例１を繰り返し、前記第２のジオール、１、４−ブタンジオールを、同じモル量の表１に示される他のジオール（エントリー番号２〜７）に交換した。
【０１０３】
インクの印刷
試験印刷は、異なる基板上で、Ｆｕｊｉｆｉｌｍ  Ｄｉｍａｔｉｘ  ＤＭＰ  カートリッジ（ＰＮ  ７００−１０７０２−０１）インクジェットプリントヘッドを用いて行った：
・実施例２〜７及び比較実施例Ａで製造されたインクを、耐水性試験のためにＯｃｅポリエステルＭＣ１５０及びＭＣ５００上に印刷し、
・実施例１、６及び比較実施例Ｂで製造されたインクを、Ｏｃｅレッドラベル（平坦紙）上と標準機械コーティング媒体（ＴＣＯ）上に印刷し、耐水性試験、耐スクラッチ性試験及び耐ブロッキング性試験を行った（表２参照）。
【０１０４】
【表１】
0006046059.tif 000006
実施例の結果は、
１、４−シクロヘキサンジカルボン酸（１、４−ＣＨＤＡ）によるコハク酸の交換（即ち、比較実施例Ａで用いた直鎖ジカルボン酸）は、耐水性については改善を示すが十分ではない（表１のエントリー番号１とエントリー番号Ａとの比較；留意点：低いΔＥ、耐水性はよりよい）ことを示す。１、４−シクロヘキサンジカルボン酸はまた、Ｔｇを増加させるためにポリマー鎖剛性を調節するために選択された。
【０１０５】
表１はさらに、ジオールの−ＯＨ基間の鎖長が減少すると耐水性をさらに改善するということを示す（実施例１と実施例２を比較）。しかし、そうすることで、Ｔｇは増加して望ましくない値となる（最も望ましいＴｇは５０℃と６５℃の間）。
【０１０６】
表２はまた、第２のジオールとして第１級ジオールの代わりに第２級ジオールとして用いることは、Ｔｇがやや低く微調節され得ることを示す。また、そうすることで前記ポリマーにいくつかのより非極性が導入され、これは最終印刷の耐水性を増加させる（より小さいΔＥ）。
【０１０７】
【表２】
0006046059.tif 000007
表２は、実施例６のインクが、最良の性能を持つことを示し：
比較実施例Ｂと比べて、優れた耐ブロッキング性を維持しつつ耐水性及び耐スクラッチ性が非常に改善されていることを示す。前記改善は、クエン酸を１、４−ＣＨＤＡと交換することによる。ＴＣＰについては、実施例６のインクは、比較実施例Ｂと比べると、耐水性、耐スクラッチ性及び耐ブロッキング性が改善されていることを示す。耐ブロッキング性及び耐水性はさらに、１、４−ブタンジオールを１、２−デカンジオールの代わりに第２のジオールとして用いることで改善される（エントリー番号１と６を比較）。しかし、そうすることで耐スクラッチ性は悪化する。理論に縛られることなく、これは、前記媒体（ＴＣＰ）のコーティングが、前記コーティングされた表面の膜形成及び接着性に影響を与えているという事実によるものであり得る、と考えられる。明らかに、より短い橋構造（式２のＲ１）を持ち、より長い側鎖（式２のＲ２及びＲ３）を持つ第１アルコールを用いることは、前記ＴＣＰ媒体のコーティングされた表面への接着性を改善する。ここで本発明の詳細な実施態様が開示された；しかし、理解されるべきことは、前記開示された実施態様は、本発明を例示するだけのものであり、本発明は種々の形で実施され得るものである、ということである。従って、ここで開示された具体的な構造及び機能の詳細は、本発明を限定するものとしては解釈されるべきではなく、特許請求の範囲の基礎として、及び当業者に事実上のかつ適切な詳細な構造で本発明を提供するための教示を表す基礎として解釈されるべきものである。特に別の従属請求項に示され記載される構成は、ここで開示されるかかる請求項の全ての組み合わせで適用され得るものである。
【０１０８】
さらに、ここで使用される用語・句は、限定することを意図するものではなく、むしろ本発明の理解を助ける説明を与えることを意図する。ここで使用される用語「ひとつ」は、１つ又は複数を意味するものと定められる。ここで使用される用語、他のとは、少なくとも第２又はそれ以上を意味する。ここで使用される用語、含む及び／又は持つとは、含む（即ち開放用語）を意味する。
【図１】
0006046059.tif 000009